(57)【要約】【課題】エンドレス加工の施工性を向上させ、耐久性の高いエンドレスベルトを得ることのできるエンドレスベルトの製造方法、及び耐久性の高いエンドレスベルトを提供する。【解決手段】ベルトの表面ゴムのベルト長手方向両端の間に形成され、接着用加工材が貼付けされた凹部を、一層以上の未加硫ゴムシートで被覆する未加硫ゴムシート被覆工程と、前記未加硫ゴムシートを加硫して前記表面ゴムに接合させる加硫接合工程とを含む、エンドレスベルトの製造方法であり、該未加硫ゴムシート及び該接着用加工材の境界面のベルト長手方向縁と、該凹部のベルト長手方向縁との間のベルト長手方向距離をＡとし、該接着用加工材が貼付けされた領域のベルト長手方向縁と、該凹部のベルト長手方向縁との間のベルト長手方向距離をＢとしたときに、Ａ＜Ｂである。【選択図】図１
2014105746.tif 000002
【特許請求の範囲】
【請求項１】
ベルトの表面ゴムのベルト長手方向両端の間に形成され、接着用加工材が貼付けされた凹部を、一層以上の未加硫ゴムシートで被覆する未加硫ゴムシート被覆工程と、
前記未加硫ゴムシートを加硫して前記表面ゴムに接合させる加硫接合工程とを含む、エンドレスベルトの製造方法であり、
該未加硫ゴムシート及び該接着用加工材の境界面のベルト長手方向縁と、該凹部のベルト長手方向縁との間のベルト長手方向距離をＡとし、該接着用加工材が貼付けされた領域のベルト長手方向縁と、該凹部のベルト長手方向縁との間のベルト長手方向距離をＢとしたときに、Ａ＜Ｂであることを特徴とする、エンドレスベルトの製造方法。
【請求項２】
前記未加硫ゴムシート被覆工程の前に、前記表面ゴムのベルトの長手方向両端部に接着性向上加工を施す、接着性向上加工工程を含み、
該接着性向上加工を施した領域のベルト長手方向縁と、前記凹部のベルト長手方向縁との間のベルト長手方向距離をＣとしたときに、Ａ＜Ｂ＜Ｃである、請求項１に記載のエンドレスベルトの製造方法。
【請求項３】
１０ｍｍ≦Ａ≦２０ｍｍ、かつ２０ｍｍ＜Ｂ≦４０ｍｍ、かつ５０ｍｍ＜Ｃ≦７０ｍｍとする、請求項２に記載のエンドレスベルトの製造方法。
【請求項４】
前記接着用加工材が、ゴムセメント及び未加硫接着ゴム、または、未加硫粘着ゴムである、請求項１〜３のいずれか一項に記載のエンドレスベルトの製造方法。
【請求項５】
請求項１〜４のいずれか一項に記載のエンドレスベルトの製造方法によって製造されたことを特徴とする、エンドレスベルト。
【発明の詳細な説明】
【技術分野】
【０００１】
この発明は、エンドレスベルトの製造方法及びエンドレスベルトに関するものである。
【背景技術】
【０００２】
加硫接合によるベルトのエンドレス加工が広く知られている。
一般的なエンドレス加工の工程は以下の通りである。まず、図２（ａ）に示すように、ベルトの長手方向両端部２００ａ及び２００ｂの表面ゴム２０４の一部を切除した後、該両端部２００ａ及び２００ｂについて芯体帆布を階段状に剥離してステップ加工し、次に、図２（ｂ）に示すように、ステップ面２０１にゴムセメント及び未加硫接着ゴム等の接着用加工材２０２を貼付けし、該ベルトの表面ゴムのベルト長手方向両端の間に凹部２０３が形成されるように該両端部２００ａ及び２００ｂを重ね合わせる。その後、図２（ｃ）に示すように、一層以上、ここでは二層の未加硫ゴムシート２１０ａ及び２１０ｂで、接着用加工材２０２が貼付けされた凹部２０３を被覆し、上層の未加硫ゴムシート２１０ｂの上面をローラ３００で押圧して、未加硫ゴムシート２１０ａ、２１０ｂと接着用加工材２０２と凹部２０３を含む表面ゴム２０４とを圧着させる。それから、凹部２０３を含む、重ね合わせたベルト長手方向両端部を上面側及び下面側から押圧しながら加熱することで、未加硫ゴムシート２１０ａ、２１０ｂが加硫されて隣接するゴムと接合し、エンドレスベルトを製造することができる。
【発明の概要】
【発明が解決しようとする課題】
【０００３】
ここで一般に、接着用加工材２０２と、ベルトの加硫済みの表面ゴム２０４との間の貼付き性は高くないため、図２（ｃ）のように、上層の未加硫ゴムシート２１０ｂの上面をローラ３００で押圧しても、加硫する前に未加硫ゴムシート２１０ａ、２１０ｂ及び接着用加工材２０２が表面ゴム２０４から剥離し、加硫工程の施工性が著しく低下したり、また異物が混入したりする場合があった。
また、未加硫ゴムシート２１０ａ及び２１０ｂで凹部２０３を被覆した後に、図３（ａ）のように、未加硫ゴムシート２１０ａ及び２１０ｂの表面ゴム２０４上に積層された部分を、表面ゴム２０４の表面とほぼ水平となるように切除してから加硫し、さらに外観を整えるために、図３（ｂ）のように、凹部の縁２０３ｅが視認できる程度まで未加硫ゴムシートのベルト長手方向両端部バフ掛けすることがある。この場合、接着用加工材２０２が凹部の縁２０３ｅで露出することで劣化し、該縁２０３ｅの部分でベルトに亀裂が生じる原因となったり、図に矢印で示す、未加硫ゴムシートの層境界面の表出した部分から、未加硫ゴムシート２１０ａ及び２１０ｂが完全に剥離したりしてしまうおそれがあった。
【０００４】
この発明は、上述した課題を有効に解決するものであり、エンドレス加工の施工性を高め、また耐久性の高いエンドレスベルトを得ることのできるエンドレスベルトの製造方法、及び耐久性の高いエンドレスベルトを提供することを目的とするものである。
【課題を解決するための手段】
【０００５】
この発明のエンドレスベルトの製造方法は、未加硫ゴムシート及び接着用加工材の境界面のベルト長手方向縁と、凹部のベルト長手方向縁との間のベルト長手方向距離をＡとし、接着用加工材が貼付けされた領域のベルト長手方向縁と、凹部のベルト長手方向縁との間のベルト長手方向距離をＢとしたときに、Ａ＜Ｂであることを特徴とする。
このエンドレスベルトの製造方法によれば、未加硫ゴムシートが配設される領域よりも広い領域に、接着用加工材を貼付けすることで、未加硫ゴムシート及び接着用加工材が、加硫前に表面ゴムから剥離することを防止し、エンドレス加工の施工性を高めることができる。その結果として加硫接合により耐久性の高いエンドレスベルトを得ることができる。
なお、この明細書において、「表面ゴム」とは、層状に配設されベルトの外表面を形成するゴムをいう。
また、未加硫ゴムシート及び接着用加工材のベルト境界面のベルト長手方向縁と、凹部のベルト長手方向縁との間のベルト長手方向距離Ａ等の寸法は、未加硫ゴムシート等を加硫する前のものとする。また、接着用加工材を「貼付け」するとは、該領域に接着用加工材を塗布、散布等して配置することも含むものとする。
【０００６】
また、この発明のエンドレスベルトの製造方法では、前記未加硫ゴムシート被覆工程の前に、前記表面ゴムのベルトの長手方向両端部に接着性向上加工を施す、接着性向上加工工程を含み、該接着性向上加工を施した領域のベルト長手方向縁と、前記凹部のベルト長手方向縁との間のベルト長手方向距離をＣとしたときに、Ａ＜Ｂ＜Ｃであることが好ましい。
この場合には、加硫接合の直前に、表面ゴムの接着性向上加工を施した領域が露出していることによって、加硫接合時に、ベルトの長手方向に流れたゴムを、該接着性向上加工を施した領域で表面ゴムと接合させて、加硫接合工程後の仕上げ作業を軽減させることができる。
なお、この明細書において、表面ゴムに施される「接着性向上加工」とは、例えば表面ゴムの外表面をバフ掛けしたり表面ゴムを切削したりすることで、該表面ゴムに接合される未加硫ゴムシートや接着用加工材との接着性を向上させる加工をいうものとする。
【０００７】
さらに、この発明のエンドレスベルトの製造方法では、１０ｍｍ≦Ａ≦２０ｍｍ、かつ２０ｍｍ＜Ｂ≦４０ｍｍ、かつ５０ｍｍ＜Ｃ≦７０ｍｍとすることが好ましい。
この場合には、エンドレス加工の施工性を一層高めることができる。また、エンドレスベルトの耐久性を一層向上させることができるとともに、加硫接合工程後の仕上げ作業を一層軽減することができる。
【０００８】
そして、この発明のエンドレスベルトの製造方法では、前記接着用加工材が、ゴムセメント及び未加硫接着ゴム、または未加硫粘着ゴムであることが好ましい。
この場合には、加硫前の、部材同士の接着性を向上させることができ、また加硫によってベルトの長手方向両端部同士を強固に接合することができる。
【０００９】
また、この発明に係るエンドレスベルトの製造方法によって製造されたエンドレスベルトによれば、エンドレスベルトの耐久性を高めることができる。
【発明の効果】
【００１０】
この発明に係るエンドレスベルトの製造方法によれば、エンドレス加工の施工性を高め、耐久性の高いエンドレスベルトを得ることができる。また、この発明に係るエンドレスベルトによれば、エンドレスベルトの耐久性を高めることができる。
【図面の簡単な説明】
【００１１】
【図１】この発明のエンドレスベルトの製造方法の一実施形態を示す斜視透視図である。
【図２】従来のエンドレスベルトの製造方法を示す斜視透視図である。
【図３】従来のエンドレスベルトの製造方法を示す側面図である。
【発明を実施するための形態】
【００１２】
以下に、図面を参照しつつ、この発明に係るエンドレスベルトの製造方法の実施の形態を例示説明する。
本実施形態では、複数層の帆布１２０を表面ゴム１０４で被覆した両端のあるベルト１００を製造し、ベルト１００の長手方向両端部１００ａ及び１００ｂの表面ゴム１０４の一部を切除した後、図１（ａ）に示すように、ステップ加工工程として、該両端部１００ａ及び１００ｂをについて芯体帆布を階段状に剥離してステップ加工してステップ面１０１を形成する。なお、本実施形態では１本のベルトの両端部について接合し、エンドレスベルトを製造するが、複数本のベルトの端部同士を接合することにより最終的にエンドレスベルトを製造する場合にも適用可能である。
【００１３】
そして、ステップ加工工程の前または後に、接着性向上加工工程として、表面ベルト１０４の領域１０５に対して接着性向上加工を施す。本実施形態では、接着性向上加工として、グラインダー等で表面ゴムの外表面をバフ掛けすることでゴム表面を粗面化させている。これにより、ゴム表面の清掃効果、及び表面粗しによる投錨効果が得られるほか、ゴム分子の活性化を図ることができる。
【００１４】
次に、接着用加工材貼付け工程として、図１（ｂ）に示すように、ステップ面１０１及び表面ゴム１０４のベルト長手方向両端部に接着用加工材１０２を貼付けする。該接着用加工材１０２を貼付けする領域のベルト長手方向縁１０２ｅと、後述する凹部のベルト長手方向縁１０３ｅとの間のベルト長手方向距離（以下、接着材貼付け領域の長さともいう）をＢとする。この発明では、この接着材貼付け領域の長さＢが、後述する、未加硫ゴムシート１１０ａ及び接着用加工材１０２の境界面のベルト長手方向縁１１０ｅと、凹部のベルト長手方向縁１０３ｅとの間の長手方向距離（以下、未加硫ゴムシートの長さともいう）Ａよりも大きくなるように、接着用加工材１０２を貼付けする。なお、接着用加工材は、重ね合わせられるステップ面１０１同士のうち、一方のみに貼付けしてもよい。
【００１５】
また、この発明では、接着用加工材１０２として、従来より広く用いられている、粘着力の強い、例えば未加硫接着ゴムを有機溶剤で溶かしたゴムセメント及び未加硫接着ゴム（ゴムセメントと併用しないと充分な粘着力が得られないゴム）のほか、単体で（ゴムセメントを併用しなくても）充分な粘着力を有する未加硫粘着ゴムを使用することができる。より簡便なのは未加硫粘着ゴムを使用することであり、この場合には、ゴムセメントを使用せずに、あるいは使用量を抑えて、環境負荷を小さくすることができる。未加硫接着ゴム又は未加硫粘着ゴムは、１層のみ又は２層以上を積層して使用（貼付け）することができる。２層以上を積層した場合、未加硫ゴムシートが特に剥離し易い凹部の底面からベルト長手方向縁１０３ｅにかけての傾斜面のクッション性を高めることができる。未加硫粘着ゴムの接着力は、１．０Ｎ／ｍｍ以上であればよく、１．５Ｎ／ｍｍ以上であることが好ましい。なお、接着力の測定は、ＪＩＳ Ｋ ６３２２に準じて行う。
なお、接着用加工材１０２として、ゴムセメント及び未加硫接着ゴム、または未加硫粘着ゴムを用いることで、加硫前の、部材同士の接着性を向上させることができ、また加硫によってベルトの長手方向両端部同士を強固に接合することができる。
【００１６】
上述した接着用加工材貼付け工程の後に、重ね合わせ工程として、図１（ｃ）に示すように、表面ゴム１０４のベルト長手方向両端の間に凹部１０３が形成されるように、ベルトの長手方向両端部１００ａと１００ｂとを重ね合わせる。
なお、この実施形態では、ベルトの長手方向両端部が重ね合わされて凹部を形成する時点で、凹部には接着用加工材が貼付けされているが、例えば、ベルト表面側がステップ面１０１となっているベルト長手方向端部１００ａのみに接着用加工材１０２を貼付けてから、重ね合わせ工程により凹部１０３を形成した後に、ベルト長手方向端部１００ｂの表面ゴム１０４に接着用加工材１０２を貼付ける等、凹部を形成した後に接着用加工材を貼付けすることもできる。
【００１７】
そして、未加硫ゴムシート被覆工程として、図１（ｄ）に示すように、一層以上、この実施形態では二層の未加硫ゴムシート１１０ａ及び１１０ｂで、接着用加工材１０２が貼付けされたベルトの長手方向両端間の凹部１０３を被覆する。
一般に、接着用加工材は耐候性が低いため、ベルトの外表面に露出していると劣化しやすい。接着用加工材が特に凹部の縁１０３ｅで露出していると、その部分で亀裂が生じやすくなり、ひいては未加硫ゴムシートが完全に剥離してしまう原因となるおそれがある。そのため、未加硫ゴムシート１１０ａ及び１１０ｂが、凹部の縁１０３ｅを完全に覆うように、未加硫ゴムシート１１０ａ及び１１０ｂを配設させる。
それから、未加硫ゴムシート１１０ａ及び１１０ｂをカットして、未加硫ゴムシートの幅Ａが、接着材貼付け領域の長さＢよりも小さくなるようにする。
ここで、図１（ｄ）に示すように、上層の未加硫ゴムシート１１０ｂのベルト長手方向の長さを、下層の未加硫ゴムシート１１０ａの同長さよりも短くすることが好ましい。このように、表面ゴムから離れるほど未加硫ゴムシートの長さが短くなるようにすることで、未加硫ゴムシートのカットが容易となり、また後述するように、加硫接合工程時にゴムシートが、ベルトの長手方向に適度に流れ、加硫後のベルトの表面をより平坦化させることができる。なお図１（ｅ）に示すように、未加硫ゴムシート１１０ａ、１１０ｂを積層した後にカッター等で斜めに切断して台形状とすることもできる。
【００１８】
その後、上層の未加硫ゴムシート１１０ｂの上面をローラ３００で押圧して、未加硫ゴムシート１１０ａ、１１０ｂ、接着用加工材１０２、及び凹部１０３を含む表面ゴム１０４を圧着させる。
ここで、接着用加工材１０２は、特にはそれが未加硫ゴムを含む場合に、未加硫ゴムシート１１０ａ、１１０ｂとは強固に貼付きやすいが、当該接着用加工材１０２と加硫済みの表面ゴム１０４とは貼付きにくいため、従来の技術では、上記のようなローラ掛けの際等に、接着用加工材１０２が表面ゴム１０４よりも未加硫ゴムシート１１０ａの方に貼付いて、未加硫ゴムシート１１０ａ、１１０ｂ及び接着用加工材１０２が表面ゴム１０４から剥離する場合があった。
そこで、この発明では、接着材貼付け領域の長さＢを、未加硫ゴムシートの長さＡよりも大きくして、接着用加工材１０２を未加硫ゴムシート１１０ａ、１１０ｂからはみ出させ、少なくともその領域では、接着用加工材１０２と表面ゴム１０４とが強固に貼付くようにしている。従って、ローラ３００で上層の未加硫ゴムシート１１０ｂの上面を押圧した際等に、未加硫ゴムシート１１０ａ、１１０ｂ及び接着用加工材１０２が表面ゴム１０４から剥離することを有効に防止することができる。
【００１９】
その後の加硫接合工程では、凹部１０３を含む重ね合わせたベルトの長手方向両端部を上面側及び下面側から押圧しながら加熱することで、未加硫ゴムシート１１０ａ、１１０ｂを加硫する。上述したように、部材間が強固に接着しているため、加硫によってベルトの長手方向端部１００ａ及び１００ｂは強固に接合され、耐久性の高いエンドレスベルトを得ることができる。
【００２０】
また加硫接合工程では、押圧され加熱されたゴムシートがベルトの長手方向に流れる。このことで、加硫前に存在していた未加硫ゴムシート１１０ａ、１１０ｂと表面ゴム１０４との高低差（凹凸）が平坦化される。ここで、図１（ｄ）に示すように、表面ゴムから離れるほど未加硫ゴムシートのベルト長手方向長さが小さくなるようにすることで、加硫接合工程でゴムシートがベルトの長手方向に流れやすくなる。
【００２１】
そして加硫接合工程で、ゴムがバフ掛け等の接着性向上加工が施されていない領域まで流れると、該領域では、流れたゴムが、表面ゴム上で膜状になって剥離する場合がある。この場合には外観が悪化するとともに、搬送物に剥離したゴム等が混入するおそれがあるため加硫接合工程後に仕上げ作業として、ベルト表面をバフ掛けして剥離したゴム等を除去する必要があった。
ここで、接着性向上加工を施した領域１０５のベルト長手方向縁１０５ｅと、凹部のベルト長手方向縁１０３ｅとの間のベルト長手方向距離（以下、接着性向上加工領域の長さともいう）をＣとすると、Ａ＜Ｂ＜Ｃとすることで、加硫接合の直前に、表面ゴム１０４の接着性向上加工領域１０５を露出させることができる。これにより、加硫接合時に、ベルトの長手方向に流れたゴムを、該接着性向上加工領域１０５で表面ゴム１０４と接合させて、加硫接合工程後の仕上げ作業を軽減することができる。
【００２２】
なお、１０ｍｍ≦Ａ≦２０ｍｍ、かつ２０ｍｍ＜Ｂ≦４０ｍｍ、かつ５０ｍｍ＜Ｃ≦７０ｍｍとすることで、上述したエンドレスベルトの耐久性を向上させる効果を一層高め、また上述した仕上げ作業を軽減する効果を一層高めることができる。
【００２３】
ところで加硫接合工程時には、未加硫ゴムシートの積層時等に未加硫ゴム内に残留した空気が、ベルト表面から抜けようとする。この際に、ベルトの表面にエアだまりが形成されて表面性状が悪化することを防止するために、未加硫ゴムシートの表面上、この実施形態では上層の未加硫ゴムシート１１０ｂの表面上を、布等で覆って空気を逃がすことができる。好ましくは、未加硫ゴムシートの表面上にガス透過性耐熱フィルムを貼付けした状態で加硫する。これにより、未加硫ゴムシートの表面上を布で覆った場合よりも加硫後の表面形状を良好にすることができ、また万が一シワが寄ってしまった場合にでもベルト加硫後に表面に形成されるシワを小さなものとすることができる。
なお、ガス透過性耐熱フィルムには、例えば最大２００℃の高熱に耐えうる素材として、例えばフッ素樹脂系やポリオレフィン等の樹脂を使用することができる。透過性耐熱フィルムの厚みは２０μｍ〜１００μｍとすることが好ましく、特に３０〜５０μｍとすることが好ましい。厚みが薄すぎると、加硫後のベルト表面にシワが形成されやすく、また厚みが厚すぎると、加硫時に表面ゴムや接着用加工材が流れてフィルム貼付け範囲の外にはみ出した場合、フィルムが貼付けされた範囲で未加硫ゴムと加硫済みゴムとの間に段差が生じ易くなる。加えて、マット加工したり平滑化したガス透過性耐熱フィルムを使用したりすることで、加硫後のベルト表面が不自然な光沢を持つことを防止して、ベルトの外観性を一層向上させることができる。
【符号の説明】
【００２４】
１００：ベルト、  １００ａ、１００ｂ：ベルトの長手方向端部、  １０１：ステップ面、  １０２：接着用加工材、  １０２ｅ：接着用加工材の長手方向縁、  １０３：凹部、  １０３ｅ：凹部のベルト長手方向縁、  １０４：表面ゴム、  １０５：接着性向上加工を施した領域、  １０５ｅ：接着性向上加工を施した領域のベルト長手方向縁、  １１０ａ、１１０ｂ：未加硫ゴムシート、  １１０ｅ：未加硫ゴムシート及び接着用加工材の境界面のベルト長手方向縁、  ２００ａ、２００ｂ：ベルトの長手方向端部、  ２０１：ステップ面、  ２０２：接着用加工材、  ２０３：凹部、  ２０４：表面ゴム、  ２１０ａ、２１０ｂ：未加硫ゴムシート、  ３００：ローラ
【図１】
2014105746.tif 000003
【図２】
2014105746.tif 000004
【図３】
2014105746.tif 000005